(57)【特許請求の範囲】
【請求項１】
全質量を基準として、
Ａ）硫酸カルシウムをベースとするバインダーを少なくとも２０質量％、及び、
Ｂ）以下の、
（Ｉ）カルボン酸、カルボン酸塩、カルボン酸エステル、カルボン酸アミド、無水カルボン酸及びカルボン酸イミドの系からの少なくとも１つの基を含有する少なくとも１つのエチレン性不飽和モノマーと、
（ＩＩ）ポリアルキレンオキシド基を有する少なくとも１つのエチレン性不飽和モノマーとを含有するモノマー混合物を重合させることにより得られる少なくとも１つのコポリマーを０．０１〜４質量％
を含有する粉末状組成物の製造方法であって、
前記粉末状組成物が、硫酸カルシウムをベースとするバインダーを含有する粉末成分と、３０質量％未満の有機溶剤を含有する液状水和成分とを接触させることにより製造され、前記液状水和成分はＢ）を含有し、前記液状水和成分は、前記粉末状組成物の全質量を基準として２０質量％未満の量で使用され、かつ、前記粉末状組成物は水硬性バインダーを含有せず、前記粉末成分が、前記液状水和成分と接触する際、及び／又は後で、均一化を確実にさせるために混合操作を受け、前記液状水和成分を添加した後、物理的乾燥工程を有さない、粉末状組成物の製造方法。
【請求項２】
前記粉末成分の前記硫酸カルシウムをベースとするバインダーが、無水石膏及び／又はβ−硫酸カルシウム半水和物を含有することを特徴とする、請求項１に記載の粉末状組成物の製造方法。
【請求項３】
前記エチレン性不飽和モノマー（Ｉ）が、以下の、（Ｉａ）、（Ｉｂ）及び（Ｉｃ）の群からの一般式
【化１】
0006436968.tif 000014
［式中、
Ｒ１及びＲ２は、互いに無関係に、水素又は１〜２０個の炭素原子を有する脂肪族炭化水素基であり、
Ｙは、Ｈ、−ＣＯＯＭａ、−ＣＯ−Ｏ（ＣｑＨ２ｑＯ）ｒ−Ｒ３又は−ＣＯ−ＮＨ−（ＣｑＨ２ｑＯ）ｒ−Ｒ３であり、
Ｍは、水素、一価又は二価の金属カチオン、アンモニウムイオン又は有機アミン基であり、
ａは、１／２又は１であり、
Ｒ３は、水素、１〜２０個の炭素原子を有する脂肪族炭化水素基、５〜８個の炭素原子を有する脂環式炭化水素基、又は、６〜１４個の炭素原子を有する、任意に置換されたアリール基であり、
ｑは、各（ＣｑＨ２ｑＯ）単位について、各場合に無関係に、同じであるか又は異なり、かつ２、３又は４であり、
ｒは、０〜２００であり、
Ｚは、Ｏ又はＮＲ３である］、
【化２】
0006436968.tif 000015
［式中、
Ｒ４及びＲ５は、互いに無関係に、水素又は１〜２０個の炭素原子を有する脂肪族炭化水素基、５〜８個の炭素原子を有する脂環式炭化水素基、又は６〜１４個の炭素原子を有する、任意に置換されたアリール基であり、
Ｑは、同じであるか又は異なり、かつＮＨ、ＮＲ３又はＯにより表され、ここで、Ｒ３は、上述の定義を有し、
Ｒ６は、同じであるか又は異なり、かつｎ＝０、１、２、３又は４である（ＣｎＨ２ｎ）−ＳＯ３Ｈ、ｎ＝１、２、３又は４である（ＣｎＨ２ｎ）−ＯＨ；ｎ＝０、１、２、３又は４である（ＣｎＨ２ｎ）−ＰＯ３Ｈ２、ｎ＝１、２、３又は４である（ＣｎＨ２ｎ）−ＯＰＯ３Ｈ２、（Ｃ６Ｈ４）−ＳＯ３Ｈ、（Ｃ６Ｈ４）−ＰＯ３Ｈ２、（Ｃ６Ｈ４）−ＯＰＯ３Ｈ２及びｎ＝０、１、２、３又は４であり、かつｂ＝２又は３である（ＣｎＨ２ｎ）−ＮＲ８ｂにより表され、
Ｒ７は、Ｈ、−ＣＯＯＭａ、−ＣＯ−Ｏ（ＣｑＨ２ｑＯ）ｒ−Ｒ３、−ＣＯ−ＮＨ−（ＣｑＨ２ｑＯ）ｒ−Ｒ３であり、ここで、Ｍａ、Ｒ３、ｑ及びｒは、上述の定義を有し、
Ｒ８は、水素、１〜１０個の炭素原子を有する脂肪族炭化水素基、５〜８個の炭素原子を有する脂環式炭化水素基、又は６〜１４個の炭素原子を有する、任意に置換されたアリール基である］の少なくとも１つにより表されることを特徴とする、請求項１または２に記載の粉末状組成物の製造方法。
【請求項４】
前記エチレン性不飽和モノマー（ＩＩ）が、以下の一般式
【化３】
0006436968.tif 000016
［式中、
ｐは、０〜６の整数であり、
ｙは、０又は１であり、ただし、ｐ＝ｙ＝０である場合を除く、
ｖは、３〜５００の整数であり、
ｗは、各（ＣｗＨ２ｗＯ）単位について、各場合に無関係に、同じであるか又は異なり、かつ２〜１８の整数であり、
Ｔは、酸素又は化学結合であり、
ここで、Ｒ１、Ｒ２及びＲ３は、上述の定義を有する］により表される、請求項１〜３のいずれかに記載の粉末状組成物の製造方法。
【請求項５】
前記コポリマー中での前記モノマー（Ｉ）の割合が５〜９５モル％であることを特徴とする、請求項１〜４のいずれかに記載の粉末状組成物の製造方法。
【請求項６】
前記コポリマー中での前記モノマー（ＩＩ）の割合が１〜８９モル％であることを特徴とする、請求項１〜５のいずれかに記載の粉末状組成物の製造方法。
【請求項７】
前記粉末状組成物が、該組成物の全質量を基準として、硫酸カルシウムをベースとするバインダーを８５〜９９．９９質量％含有することを特徴とする、請求項１〜６のいずれかに記載の粉末状組成物の製造方法。
【請求項８】
前記液状水和成分が、前記粉末成分とスプレー又は噴霧により接触することを特徴とする、請求項１〜７のいずれかに記載の粉末状組成物の製造方法。
【請求項９】
石膏プラスターボード、スクリード、ノンサグ又はセルフレベリング充填化合物、しっくい、下塗り及びモデリング材料のためのバインダーとしての請求項１〜８のいずれかに記載の粉末状組成物の製造方法により得られる粉末状組成物の使用。
【請求項１０】
請求項１〜８のいずれかに記載の粉末状組成物の製造方法により得られる粉末状組成物、及び、ポルトランドセメントベースのセメント、白色セメント、アルミン酸カルシウムセメント、スルホアルミン酸カルシウムセメント及び潜在水硬性バインダー及び／又はポゾランバインダーの系からの、少なくとも１つのさらなるバインダーを含有するバインダー組成物の製造方法。
【請求項１１】
ファクトリードライミックスモルタルである、粉末状組成物を含有する請求項１０に記載のバインダー組成物の製造方法。
【請求項１２】
３０質量％未満の有機溶剤及び
以下の、
（Ｉ）カルボン酸、カルボン酸塩、カルボン酸エステル、カルボン酸アミド、無水カルボン酸及びカルボン酸イミドの系からの少なくとも１つの基を含む少なくとも１つのエチレン性不飽和モノマーと、
（ＩＩ）ポリアルキレンエーテル基を有する少なくとも１つのエチレン性不飽和モノマーとを含有するモノマー混合物を重合させることにより得られるコポリマー
を含有する液状水和成分の、硫酸カルシウムをベースとするバインダーを含有する粉末成分にスプレー又は噴霧するための、水に生成物である粉末状組成物を均一に分散させるのを促進するための、使用であって、
前記粉末成分が、前記液状水和成分と接触する際、及び／又は後で、均一化を確実にさせるために混合操作を受け、前記液状水和成分を添加した後、物理的乾燥工程を有さない、前記使用。
【発明の詳細な説明】
【技術分野】
【０００１】
本発明は、硫酸カルシウムをベースとするバインダー及び少なくとも１つのコポリマーを含有する、素早く懸濁可能な粉末状組成物に関する。
【０００２】
無機固体懸濁液の改善された作業性、すなわち、混練性、塗布性、噴霧性、ポンプ供給性又は流動性を達成するために、かかる懸濁液は、しばしば分散剤又は可塑剤の形で混和剤が添加される。この種の無機固体は、建築工業において、通常、無機バインダー、例えば、ポルトランドセメントベースのセメント（ＥＮ  １９７）、特別な品質のセメント（ＤＩＮ  １１６４）、白色セメント、アルミン酸カルシウムセメント又は高アルミナセメント（ＥＮ  １４６４７）、スルホアルミン酸カルシウムセメント、特殊セメント、硫酸カルシウムのｎ水和物（ｎ＝０〜２）、石灰若しくは建築用石灰（ＥＮ  ４５９）及びポゾラン及び潜在水硬性バインダー、例えば、フライアッシュ、メタカオリン、シリカダスト、及びスラグ砂を含む。無機固体懸濁液は、一般に、さらに、フィラー、さらにとりわけ、例えば、種々の粒度及び粒形の、炭酸カルシウム、石英又は他の天然岩石から成る骨材及び更なる無機及び／又は有機添加剤（混和剤）を、建築用化学製品の性質、例えば水和反応速度、レオロジー特性又は空気量に適切に影響を及ぼすために含有する。さらに、有機バインダー、例えば、ラテックス粉末が存在していてよい。
【０００３】
建築材料混合物、特に、無機バインダーをベースとする建築材料混合物を、使用準備の整った加工可能な形に変えるために、一般に、引き続き行われる水和プロセス又は硬化プロセスに理論的に必要とされる量より大幅に多い混練水を使用することが必要である。その後に気化する過剰の水により形成される建築部位中の空隙部分は、機械的な強度、安定性及び接着の耐久性の著しい悪化になる。
【０００４】
所定の作業軟度におけるこの過剰な含水分を減らすために、及び／又は所定の水／バインダー比における作業性を改善するために、建築化学において減水剤又は可塑剤と一般的に呼称される混和剤が使用される。このような公知の混和剤として、特に、ナフタレンスルホン酸又はアルキルナフタレンスルホン酸をベースとする重縮合生成物、又はスルホン酸基含有メラミン−ホルムアルデヒド樹脂が含まれる。
【０００５】
ＤＥ３５３０２５８には、無機バインダー及び建築材料のための混和剤として水溶性ナトリウムナフタレンスルホン酸−ホルムアルデヒド縮合物の使用が記載されている。これらの混和剤は、バインダー、例えば、セメント、無水石膏又は石膏及びそれらを使用して製造された建築材料の流動性の改善のために記載されている。
【０００６】
本質的にカルボン酸基及びスルホン酸基を含有する、純粋にアニオン性の可塑剤に加えて、可塑剤のより新しいグループとして、通常は主鎖にアニオン電荷を持ち、かつ非イオン性ポリアルキレンオキシド側鎖を含有する、弱アニオン性の櫛形ポリマーが記載されている。
【０００７】
ＷＯ０１／９６００７には、ビニル基含有モノマーのラジカル重合によって製造され、かつ主成分としてポリアルキレンオキシド基を含有する、水性鉱物懸濁液用のこれらの弱アニオン性の可塑剤及び粉砕助剤が記載されている。
【０００８】
建築工業における可塑剤の添加の目的は、バインダー系の可塑性を高めるか、又は、同じ製造条件において必要とされる水量を減らすことである。
【０００９】
リグノスルホン酸塩、メラミンスルホン酸塩及びポリナフタレンスルホン酸塩をベースとする可塑剤が、弱アニオン性のポリアルキレンオキシド含有コポリマーと比べて、その作用について明らかに劣っていることがわかった。これらのコポリマーは、ポリカルボキシレートエーテル（ＰＣＥ）とも呼称される。ポリカルボキシレートエーテルは、無機粒子を、主鎖に存在するアニオン性基（カルボキシレート基、スルホネート基）による静電帯電によって分散させるのみならず、さらに、分散粒子を、水分子の吸収によって安定化保護層を粒子の周りに形成するポリアルキレンオキシド側鎖による立体効果により安定化させる。
【００１０】
結果として、ある特定の軟度の調節に必要とされる水の量を、従来の可塑剤と比較して減らすことができるか、又は、ポリカルボキシレートエーテルの添加により湿式建築材料混合物の可塑性を、低い水／バインダー比の自己充填モルタルを製造することができる程度にまで減らすことができる。
【００１１】
さらに、ＤＥ１９９０５４８８には、ポリエーテルカルボキシレートをベースとし、水溶性ポリマー５〜９５質量％及び微粉化した鉱物キャリヤ材料５〜９５質量％を含有する粉末状ポリマー組成物が開示されている。この製品は、鉱物キャリヤ材料を溶融したポリマーか又はポリマー水溶液と接触させて製造される。スプレー乾燥された製品と比べた、この製品のうたわれている利点は、粘着及び付着に対する著しく高められた耐久性を含む。
【００１２】
ＷＯ２００６／０２７３６３には、水硬性組成物のためのコートされたベースとなる材料の製造方法が開示されている。実施例での開示には、バインダー質量を基準として、ポルトランドセメントを１％のポリカルボキシレートエーテル水溶液でコーティングすることが含まれる。
【００１３】
ポリカルボキシレートエーテル及びそれらの誘導体をベースとする分散剤は、粉末形状の固体として、又は、水溶液として入手可能である。粉末形状のポリカルボキシレートエーテルは、その製造において、例えば、ファクトリードライミックスモルタルに混ぜてよい。ファクトリードライミックスモルタルが水と混合されると、ポリカルボキシレートエーテルは溶解し、引き続き、その作用を発揮することができる。
【００１４】
代替的に、ポリカルボキシレートエーテル又はそれらの誘導体を無機固体懸濁液に溶解した形で加えることも可能である。さらにとりわけ、分散剤は、混練水に直接計量供給される。
【００１５】
しかしながら、硫酸カルシウムをベースとするバインダーを基準とする固体懸濁液中に可塑剤を導入する、これまでに公知のあらゆる方法は、分散化作用が混練水の添加直後に発揮しないという欠点を有する。分散剤が粉末として又は混練水と共に水溶液で加えられることとは関係なく、例えば、固練りモルタルの場合−水対バインダーの比又は水要求量に応じて−強力な撹拌下での混練水の添加後に均一な懸濁液が得られるまで１００秒以上かかる可能性がある。この遅れは、特に、混合ポンプを使用するという状況で問題となる。
【００１６】
したがって、本発明の目的は、これまで従来の組成物を用いて可能だった時間より素早く水で均一に分散することができる、硫酸カルシウムをベースとするバインダーをベースとする粉末状組成物を提供することであった。
【００１７】
この目的は、全質量を基準として、
Ａ）硫酸カルシウムをベースとするバインダーを少なくとも２０質量％、さらにとりわけ少なくとも４０質量％、好ましくは少なくとも６０質量％、及び特に好ましくは少なくとも８０質量％、及び、
Ｂ）以下の、
（Ｉ）カルボン酸、カルボン酸塩、カルボン酸エステル、カルボン酸アミド、無水カルボン酸及びカルボン酸イミドの系からの少なくとも１つの基を含有する少なくとも１つのエチレン性不飽和モノマーと、
（ＩＩ）ポリアルキレンオキシド基を有する少なくとも１つのエチレン性不飽和モノマーとを含有するモノマー混合物を重合させることにより得られる少なくとも１つのコポリマーを０．０１〜４質量％、さらにとりわけ０．０５〜３質量％、さらに好ましくは０．１〜２質量％を含有する粉末状組成物であって、
前記粉末状組成物が、硫酸カルシウムをベースとするバインダーを含有する粉末成分と、３０質量％未満の有機溶剤を含有する液状水和成分とを接触させることにより製造され、前記液状水和成分はＢ）を有し、前記液状水和成分は、前記粉末状組成物の全質量を基準として２０質量％未満、さらにとりわけ１５質量％未満、好ましくは１０質量％未満及び特に好ましくは５質量％未満の量で使用され、かつ、前記粉末状組成物は水硬性バインダーを含有しない、粉末状組成物により達成された。
【００１８】
意外にも、提起した目的を全面的に達成することができたのみならず、粉末状組成物が、非常に優れた分散性の他に、同時に際立った作業性を有し、ポンプ供給性は改善され、及び、混合操作において必要な電力を抑えることができるようになった。特に、本発明の粉末状組成物の水要求量は時間をかけてわずかに変化を示すことが分かった。これは、様々な用途に大きな利点である。
【００１９】
本発明に従ったコポリマーは、少なくとも２つのモノマー構成単位を含有する。しかし、３つ以上の構成単位を有するコポリマーを使用することも有利であり得る。
【００２０】
好ましい実施態様においては、エチレン性不飽和モノマー（Ｉ）は、（Ｉａ）、（Ｉｂ）及び（Ｉｃ）の群からの以下の一般式の少なくとも１つによって表される：
【化１】
0006436968.tif 000002
【００２１】
モノカルボン酸又はジカルボン酸の誘導体（Ｉａ）及び環状の形のモノマー（Ｉｂ）、ここで、ＺはＯ（酸無水物）又はＮＲ２（酸イミド）を表し、Ｒ１及びＲ２は、互いに無関係に、水素又は１〜２０個の炭素原子を有する脂肪族炭化水素基、好ましくはメチル基である。Ｙは、Ｈ、−ＣＯＯＭａ、−ＣＯ−Ｏ（ＣｑＨ２ｑＯ）ｒ−Ｒ３、又は−ＣＯ−ＮＨ−（ＣｑＨ２ｑＯ）ｒ−Ｒ３である。
【００２２】
Ｍは、水素、一価又は二価の金属カチオン、好ましくはナトリウムイオン、カリウムイオン、カルシウムイオン又はマグネシウムイオン、さらに、アンモニウム又は有機アミン基であり、及びａは、Ｍが一価又は二価の金属カチオンかに応じて、１／２又は１である。使用される有機アミン基は、好ましくは、第一級、第二級又は第三級Ｃ１−２０−アルキルアミン、Ｃ１−２０−アルカノールアミン、Ｃ５−８−シクロアルキルアミン及びＣ６−１４−アリールアミン由来の置換されたアンモニウム基である。該当するアミンの例は、プロトン化された（アンモニウム）形における、メチルアミン、ジメチルアミン、トリメチルアミン、エタノールアミン、ジエタノールアミン、トリエタノールアミン、メチルジエタノールアミン、シクロヘキシルアミン、ジシクロヘキシルアミン、フェニルアミン及びジフェニルアミンである。
【００２３】
Ｒ３は、水素、１〜２０個の炭素原子を有する脂肪族炭化水素基、５〜８個の炭素原子を有する脂環式炭化水素基、６〜１４個の炭素原子を有し、任意に、さらに置換されていてよいアリール基であり、ｑは、２、３又は４であり、及び、ｒは、０〜２００、好ましくは１〜１５０である。ここで、脂肪族炭化水素基は、線状又は分枝状及び飽和又は不飽和であってよい。好ましいシクロアルキル基は、シクロペンチル基又はシクロヘキシル基が挙げられ、好ましいアリール基は、フェニル基又はナフチル基が挙げられ、これらの基も、特に、ヒドロキシル基、カルボキシル基又はスルホン酸基により置換されていてよい。
【００２４】
以下の式は、モノマー（Ｉｃ）を表す：
【化２】
0006436968.tif 000003
【００２５】
この式において、Ｒ４及びＲ５は、互いに無関係に、水素、又は、１〜２０個の炭素原子を有する脂肪族炭化水素基、５〜８個の炭素原子を有する脂環式炭化水素基、又は６〜１４個の炭素原子を有する、任意に置換されたアリール基である。Ｑは、同じであるか又は異なっていてよく、ＮＨ、ＮＲ３又はＯにより表され、ここで、Ｒ３は、上述の定義を有する。
【００２６】
さらに、Ｒ６は、同じであるか又は異なり、ｎ＝０、１、２、３又は４である（ＣｎＨ２ｎ）−ＳＯ３Ｈ、ｎ＝０、１、２、３又は４である（ＣｎＨ２ｎ）−ＯＨ；ｎ＝０、１、２、３又は４である（ＣｎＨ２ｎ）−ＰＯ３Ｈ２、ｎ＝０、１、２、３又は４である（ＣｎＨ２ｎ）−ＯＰＯ３Ｈ２、（Ｃ６Ｈ４）−ＳＯ３Ｈ、（Ｃ６Ｈ４）−ＰＯ３Ｈ２、（Ｃ６Ｈ４）−ＯＰＯ３Ｈ２及びｎ＝０、１、２、３又は４であり、かつｂ＝２又は３である（ＣｎＨ２ｎ）−ＮＲ８ｂにより表される。
【００２７】
Ｒ７は、Ｈ、−ＣＯＯＭａ、−ＣＯ−Ｏ（ＣｑＨ２ｑＯ）ｒ−Ｒ３、又は−ＣＯ−ＮＨ−（ＣｑＨ２ｑＯ）ｒ−Ｒ３であり、ここで、Ｍａ、Ｒ３、ｑ及びｒは、上述の定義を有する。
【００２８】
Ｒ８は、水素、１〜１０個の炭素原子を有する脂肪族炭化水素基、５〜８個の炭素原子を有する脂環式炭化水素基、又は６〜１４個の炭素原子を有する、任意に置換されたアリール基である。
【００２９】
本発明の意味においてさらに好ましくは、エチレン性不飽和モノマー（ＩＩ）は、以下の一般式
【化３】
0006436968.tif 000004
［式中、ｐは、０〜６の整数であり、ｙは、０又は１であり、ｖは、３〜５００の整数であり、及びｗは、各（ＣｗＨ２ｗＯ）単位について、各場合に無関係に、同じであるか又は異なり、２〜１８の整数であり、かつ、Ｔは酸素又は化学結合である。Ｒ１、Ｒ２及びＲ３は、上述の定義を有する。］により表される。
【００３０】
好ましい実施態様において、一般式（ＩＩ）において、ｐは、０〜４の整数であり、ｖは、５〜２５０の整数であり、及びｗは、各（ＣｗＨ２ｗＯ）単位について、各場合に無関係に、同じであるか又は異なり、かつ２又は３である。
【００３１】
特に好ましい実施態様において、一般式（ＩＩ）において、ｐは４であり、ｖは、１０〜１２０の整数であり、及びｗは、各（ＣｗＨ２ｗＯ）単位について、各場合に無関係に、同じであるか又は異なり、及び２又は３であり、Ｔは酸素であり、かつｙは０である。この場合において、特に好ましくは、少なくとも１つの部分領域が、エチレンオキシド／プロピレンオキシドのランダムコポリマーによって形成され、及びプロピレンオキシド単位のモル割合が、エチレンオキシド／プロピレンオキシドのランダムコポリマー又は相当する部分領域のエチレンオキシド単位及びプロピレンオキシド単位の合計を基準として１０〜３０モル％である。
【００３２】
さらにとりわけ、ポリアルキレンオキシド基を有する少なくとも１つのエチレン性不飽和モノマー（ＩＩ）は、式（ＩＩＩ）の化合物であってよい。ブロックＡは、ｎが好ましくは、２０〜３０の数を表す、ポリエチレンオキシド単位からなる。ブロックＢは、ｋが好ましくは、５〜１０の数及びｌが好ましくは、２０〜３５の数を表す、エチレンオキシド／プロピレンオキシドのランダムコポリマー単位からなる。
【００３３】
【化４】
0006436968.tif 000005
【００３４】
本発明のさらなる好ましい実施態様において、エチレン性不飽和モノマー（ＩＩ）は、一般式（ＩＶ）、（Ｖ）、（ＶＩ）及び（ＶＩＩ）
【化５】
0006436968.tif 000006
［式中、Ｒ１０、Ｒ１１及びＲ１２は、それぞれ、同じであるか又は異なり、互いに無関係であり、Ｈ及び／又は、非分枝状の又は分枝状の１〜４個の炭素原子を有するアルキル基、好ましくは、Ｈ及び／又はＣＨ３を表し；
Ｅは、同じであるか又は異なり、非分枝状の又は分枝状の１〜６個の炭素原子を有するアルキレン基、さらにとりわけ炭素原子数が１，２，３，４，５又は６で表され、各場合において明らかに典型的であるが、好ましくは炭素原子数が２及び４で表され、シクロヘキシル基、ＣＨ２−Ｃ６Ｈ１０、オルト、メタ又はパラ置換の形態のＣ６Ｈ４、及び／又は不存在単位（すなわち、Ｅは存在しない）で表され；
Ｇは、同じであるか又は異なり、Ｏ、ＮＨ及び／又はＣＯ−ＮＨにより表され、ただし、もしＥが不存在単位であればＧもまた不存在単位（すなわち、Ｇは存在しない）であり、；
Ａは、同じであるか又は異なり、ｘ＝２、３、４及び／又は５、好ましくはｘ＝２であるＣｘＨ２ｘ、及び／又はＣＨ２ＣＨ（Ｃ６Ｈ５）で表され；
ｎは、同じであるか又は異なり、０、１、２、３、４及び／又は５で表され；
ａは、同じであるか又は異なり、２〜３５０の整数、好ましくは、１０〜２００の整数で表され；
Ｒ１３は、同じであるか又は異なり、Ｈ、非分枝状の又は分枝状の１〜４個の炭素原子を有するアルキル基、ＣＯ−ＮＨ２及び／又はＣＯＣＨ３、好ましくはＨ又はＣＨ３を表す］、
【化６】
0006436968.tif 000007
［式中、Ｒ１４は、同じであるか又は異なり、Ｈ及び／又は、非分枝状の又は分枝状の１〜４個の炭素原子を有するアルキル基、好ましくは、Ｈを表し；
Ｅは、同じであるか又は異なり、非分枝状の又は分枝状の１〜６個の炭素原子を有するアルキレン基、好ましくはＣ２Ｈ４、シクロヘキシル基、ＣＨ２−Ｃ６Ｈ１０、オルト、メタ又はパラ置換の形態のＣ６Ｈ４、及び／又は不存在単位（すなわち、Ｅは存在しない）で表され；
Ｇは、同じであるか又は異なり、不存在単位、Ｏ、ＮＨ及び／又はＣＯ−ＮＨにより表され、ただし、もしＥが不存在単位であればＧもまた不存在単位であり、すなわち、Ｇは存在しない；
Ａは、同じであるか又は異なり、ｘ＝２、３、４及び／又は５、好ましくはｘ＝２であるＣｘＨ２ｘ、及び／又はＣＨ２ＣＨ（Ｃ６Ｈ５）で表され；
ｎは、同じであるか又は異なり、０、１、２、３、４及び／又は５で表され；
ａは、同じであるか又は異なり、２〜３５０の整数、好ましくは、１０〜２００の整数で表され；
Ｄは、同じであるか又は異なり、不存在単位（すなわち、Ｄは存在しない）か、又は、ＮＨ及び／又はＯで表され、ただし、もしＤが不存在単位であれば：ｂ＝０、１、２、３又は４及び同様にｃ＝０、１、２、３又は４で、ｂ＋ｃ＝３又は４であり、ただし、もしＤがＮＨ及び／又はＯであれば：ｂ＝０、１、２又は３、ｃ＝０、１、２又は３で、ｂ＋ｃ＝２又は３である；
Ｒ１５は、同じであるか又は異なり、Ｈ、非分枝状の又は分枝状の１〜４個の炭素原子を有するアルキル基、ＣＯ−ＮＨ２及び／又はＣＯＣＨ３、好ましくはＨを表す］、
【化７】
0006436968.tif 000008
［式中、Ｒ１６、Ｒ１７及びＲ１８は、それぞれ、同じであるか又は異なり、互いに無関係に、
Ｈ及び／又は、非分枝状の又は分枝状の１〜４個の炭素原子を有するアルキル基、好ましくは、Ｈ及び／又はＣＨ３を表し；
Ｅは、同じであるか又は異なり、非分枝状の又は分枝状の１〜６個の炭素原子を有するアルキレン基、好ましくはＣ２Ｈ４又はＣ４Ｈ８、シクロヘキシル基、ＣＨ２−Ｃ６Ｈ１０、オルト、メタ又はパラ置換の形態のＣ６Ｈ４、及び／又は不存在単位（すなわち、Ｅは存在しない）で表され、；
Ａは、同じであるか又は異なり、ｘ＝２、３、４及び／又は５、好ましくはｘ＝２であるＣｘＨ２ｘ、及び／又はＣＨ２ＣＨ（Ｃ６Ｈ５）で表され；
ｎは、同じであるか又は異なり、０、１、２、３、４及び／又は５で表され；
Ｌは、同じであるか又は異なり、ｘ＝２、３、４及び／又は５、好ましくはｘ＝２であるＣｘＨ２ｘ、及び／又はＣＨ２ＣＨ（Ｃ６Ｈ５）で表され；
ａは、同じであるか又は異なり、２〜３５０の整数、好ましくは１０〜２００の整数で表され；
ｄは、同じであるか又は異なり、１〜３５０の整数、好ましくは１０〜２００の整数で表され；
Ｒ１９は、同じであるか又は異なり、Ｈ及び／又は非分枝状の又は分枝状の１〜４個の炭素原子を有するアルキル基、好ましくはＨで表され、
Ｒ２０は、同じであるか又は異なり、Ｈ及び／又は非分枝状の１〜４個の炭素原子を有するアルキル基、好ましくはＨで表される］、
【化８】
0006436968.tif 000009
［式中、Ｒ２７、Ｒ２８及びＲ２９は、同じであるか又は異なり、互いに無関係に、Ｈ及び／又は、非分枝状の又は分枝状の１〜４個の炭素原子を有するアルキル基を表し；
Ａは、同じであるか又は異なり、ｘ＝２、３、４及び／又は５であるＣｘＨ２ｘ、及び／又はＣＨ２ＣＨ（Ｃ６Ｈ５）を示し；
ａは、同じであるか又は異なり、２〜３５０の整数であり；
Ｒ３０は、同じであるか又は異なり、Ｈ及び／又は非分枝状の又は分枝状の１〜４個の炭素原子を有するアルキル基である］
の少なくとも１つの化合物を含む。
【００３５】
一般に、ポリエーテルマクロモノマーのポリアルコキシ側鎖（ＡＯ）ａは、好ましくは、存在するポリアルコキシ側鎖の混合、さらにとりわけ、プロポキシ基及びエトキシ基の両方を含むものもよいが、とても好ましくは、純粋なポリエトキシ側鎖であるといえる。
【００３６】
実際には、しばしば使用されるポリエーテルマクロモノマーは、アルコキシ化されたイソプレノール、すなわち、アルコキシ化された３−メチル−３−ブテン−１−オール、及び／又は、アルコキシ化されたヒドロキシブチルビニルエーテル及び／又はアルコキシ化された（メタ）アリルアルコール、ここで、アリルアルコールは、メタアリルアルコールよりも好ましく、通常、各場合において、算術的にオキシアルキレン基の平均数が４〜３５０を有する。特に好ましくは、アルコキシ化されたヒドロキシブチルビニルエーテルである。
【００３７】
モノマー（Ｉ）及び（ＩＩ）とは別に、本発明のコポリマーには、さらに、その他の種類のモノマーが使用できる。しかしながら、特に好ましい態様において、本発明のコポリマーには、スチレン又はスチレンの誘導体をモノマーとして含まない。
【００３８】
本発明のコポリマー中でのモノマー（Ｉ）及び（ＩＩ）のモル割合は、幅広い範囲内で自由に選択することができる。特に好ましいと判明したのは、コポリマー中でのモノマー（Ｉ）の割合が、５〜９５モル％、好ましくは３０〜９５モル％、及びさらにとりわけ５５〜９５モル％である場合である。さらに好ましい実施態様においては、コポリマー中でのモノマー（ＩＩ）の割合は、１〜８９モル％、さらにとりわけ１〜５５モル％、及び特に好ましくは１〜３０モル％である。
【００３９】
ここで、モノマー（ＩＩ）が５００〜１００００ｇ／モルの分子量を有することが好ましいと見なされる。
【００４０】
さらに好ましい実施態様において、本発明のコポリマーは、ポリエチレングリコール標準でゲルパーミエーションクロマトグラフィによる測定で１２０００〜７５０００ｇ／モルの分子量を有する。
【００４１】
本発明のコポリマーを製造する際、水は特に適切な溶剤である。しかし、水及び有機溶剤の混合物を使用することも可能であるが、その場合、溶剤は、ラジカル重合反応に関して、その挙動は非常に大きく不活性であるべきである。有機溶剤に関しては、すでに上記の有機溶剤が、特に格別に適切であると見なされる。
【００４２】
重合反応は、好ましくは０〜１８０℃の温度範囲、さらにとりわけ１０〜１００℃の温度範囲で行われ、かつ、大気圧、又は、高められた又は減じられた圧力下で行われる。重合は、また、任意に、不活性ガス雰囲気下、好ましくは窒素下で行ってもよい。
【００４３】
重合を開始するために、高エネルギーの電磁線、機械的エネルギー又は化学重合開始剤、例えば有機ペルオキシド、具体的にはベンゾイルペルオキシド、ｔ−ブチルヒドロペルオキシド、メチルエチルケトンペルオキシド、クモイルペルオキシド、ジラウロイルペルオキシド又はアゾ開始剤、例えばアゾジイソブチロニトリル、アゾビスアミドプロピル塩酸塩及び２，２’−アゾビス（２−メチルブチロニトリル）等を使用することができる。同様に適しているのは、無機ペルオキシ化合物、例えば、ペルオキソ二硫酸アンモニウム、ペルオキソ二硫酸カリウム又は過酸化水素であり、任意に、還元剤（例えば亜硫酸水素ナトリウム、アスコルビン酸、硫酸鉄（ＩＩ））又は還元成分として脂肪族又は芳香族スルホン酸（例えば、ベンゼンスルホン酸、トルエンスルホン酸）を含有するレドックス系と併用される。
【００４４】
特に好ましくは、少なくとも１つのスルフィン酸と少なくとも１つの鉄塩（ＩＩＩ）の混合物、及び／又は、アスコルビン酸と少なくとも１つの鉄塩（ＩＩＩ）の混合物が挙げられる。
【００４５】
使用される連鎖移動剤は、分子量を調整するものであり、通常の化合物である。公知の適切な連鎖移動剤としては、アルコール、例えば、メタノール、エタノール、プロパノール、イソプロパノール、ｎ−ブタノール、ｓ−ブタノール及びアミルアルコール、アルデヒド、ケトン、アルキルチオール、例えばドデシルチオール及びｔ−ドデシルチオール、例えば、チオグリコール酸、イソオクチルチオグリコレート、２−メルカプトエタノール、２−メルカプトプロピオン酸、３−メルカプトプロピオン酸及びいくつかのハロゲン化合物、例えば、四塩化炭素、クロロホルム及び塩化メチレンである。
【００４６】
本発明のコポリマーは、また、ポリマー類似反応で製造されてもよい。そのような場合、潜在的な又は遊離カルボキシル基を有するポリマーは、それぞれ、カルボキシル基の部分的なアミド化又はエステル化を引き起こす条件下で、アミン官能基又はヒドロキシル官能基を含む１つ以上の化合物と反応する。
【００４７】
液状水和成分は、また、有機溶剤を含有することができる。さらにとりわけ、液状水和成分は、３０質量％未満の有機溶剤、好ましくは１０質量％未満の有機溶剤を含有することができ、及びさらにとりわけ有機溶剤を含有しないことが好ましい。
【００４８】
供給される有機溶剤は、好ましくは、本発明のコポリマーが良好な溶解性を有する全ての有機溶剤がよい。コポリマーの溶解性は、特に選択されるモノマーに依存し、使用されるモノマーの比率に依存し、かつ、簡単な実験により確認される。さらにとりわけ、該当する有機溶剤は、エチルアセテート、ｎ−ブチルアセテート、１−メトキシ−２−プロピルアセテート、エタノール、イソプロパノール、ｎ−ブタノール、２−エチルヘキサノール、１−メトキシ−２−プロパノール、エチレングリコール、プロピレングリコール、アセトン、ブタノン、ペンタノン、ヘキサノン、メチルエチルケトン、エチルアセテート、ブチルアセテート、アミルアセテート、テトラヒドロフラン、ジエチルエーテル、トルエン、キシレン又は高沸点アルキルベンゼン系からの少なくとも１つの溶剤である。溶剤は、さらに、ポリエチレングリコールエーテル又はポリプロピレングリコールエーテル又は２００〜２０００ｇ／モルの平均モル質量を有するエチレンオキシド／プロピレンオキシドのランダムコポリマー、モノエチレングリコール、ジエチレングリコール又はトリエチレングリコール、モノプロピレングリコール、ジプロピレングリコール又はトリプロピレングリコール、１、２、３個以上のエチレングリコール単位及び／又はプロピレングリコール単位を有するメチルポリアルキレングリコールエーテル、エチルポリアルキレングリコールエーテル、プロピルポリアルキレングリコールエーテル、ブチルポリアルキレングリコールエーテル又はより高級なアルキルポリアルキレングリコールエーテル、例えば、メトキシプロパノール、ジプロピレングリコールモノメチルエーテル、トリプロピレングリコールモノメチルエーテル、エチレングリコールモノブチルエーテル、ジエチレングリコールモノブチルエーテル、ブチルポリエチレングリコールエーテル、プロピルポリエチレングリコールエーテル、エチルポリエチレングリコールエーテル、メチルポリエチレングリコールエーテル、ジメチルポリエチレングリコールエーテル、ジメチルポリプロピレングリコールエーテル、２００〜２００００ｇ／モルの分子量を有するグリセロールエトキシレート、ペンタエリスリトールアルコキシレート、エチレンカーボネート、プロピレンカーボネート、グリセロールカーボネート、グリセロールホルマール及び２，３−Ｏ−イソプロピリデングリセロールであってよい。さらにとりわけ、アルキルポリアルキレングリコールエーテルが好ましく、さらに好ましくは、メチルポリエチレングリコールエーテル及び、また、ポリエチレングリコールエーテル、ポリプロピレングリコールエーテル、及び２００〜２０００ｇ／モルの平均モル質量を有するエチレンオキシド／プロピレンオキシドのランダムコポリマーである。さらに、好ましくは、カーボネートに基づく溶剤であり、さらにとりわけ、エチレンカーボネート、プロピレンカーボネート、及びグリセロールカーボネートである。特に好ましくは、液状水和成分は、溶剤を含有しないことである。
【００４９】
本発明の液状水和成分の含水量は、好ましくは＞５質量％、さらにとりわけ＞３０質量％である。さらにとりわけ、含水量は、液状成分の１０〜９９質量％、好ましくは１５〜７０質量％、及び特に好ましくは２０〜５０質量％であってよい。
【００５０】
本発明の粉末状組成物の懸濁性を最大限に素早くするために、液状水和成分中に少なくとも１つの本発明によるコポリマーが、少なくとも５０質量％、好ましくは少なくとも８０質量％、及びさらに好ましくは少なくとも９９質量％の割合で溶解した形で存在する場合が好ましい。さらにとりわけ、コポリマーは、液状成分中に溶解して存在する。
【００５１】
粉末成分と、本発明のコポリマーを含有する液状成分との接触は、当業者に公知の任意の手法で行うことができる。特に適していると判明したのは、液状成分を、スプレー又は噴霧により粉末と接触させることである。この方法は、混合工程を含むことが好ましく、粉末成分が液状水和成分と接触した際及び／又は後で混合工程に供される。この方法により、均一な塗布を簡単に、同時に、初期の付着を含む、良好な付着とともに保証することができる。当然のことながら、粉末成分と液状成分との接触は、任意に他の適した手法で行うこともできる。ここで任意に考慮されるのは、特に、ブレンディング又は撹拌であり、しかし、スプレー塗布が明らかに好ましく、なぜなら、これは、極めて簡単かつ最も経済的に魅力的な塗布の形態だからである。好ましい実施態様として、この方法では液状水和成分を添加した後、物理的に乾燥工程を含まないことである。
【００５２】
特に好ましい実施態様において、使用目的に応じて、液状水和成分に、更に別の添加剤を混ぜてもよく、添加剤は、溶解した形であることが好ましい。さらにとりわけ、混合物全体を基準として、液状水和成分は、０．５〜９５質量％の、さらにとりわけ１〜５０質量％の少なくとも１つのさらなる別の添加剤を含有してよい。これにより、粉末状組成物に、さらに別の添加剤を簡単に混ぜることができ、これは、特に経済的な手法を示す。さらに、別の添加剤の特に均一な分散により、水との混練直後のその効果を改善することができ、このことは、この実施態様のさらに別の利点として見なされる。
【００５３】
さらに好ましい実施態様において、液状水和成分は、水中の本発明のコポリマーの水溶液からなる。
【００５４】
粉末状組成物は、０．１〜１０００μｍ、さらに好ましくは１〜２００μｍの平均粒径を有することが好ましい。ここで、粒径は、好ましくはレーザー回折法によって測定される。
【００５５】
硫酸カルシウムをベースとするバインダーは、様々な水和された形で存在してよい。本発明のバインダーは、硫酸カルシウムα−半水和物、硫酸カルシウムβ−半水和物、結晶水を含まない石膏、又は、挙げたバインダーの混合物が好ましい。特に好ましくは、硫酸カルシウムβ−半水和物であり、さらにとりわけ無水石膏を含有する硫酸カルシウムβ−半水和物であり、さらにとりわけ無水石膏ＩＩＩを含有する硫酸カルシウムβ−半水和物である。使用には、無水石膏粉末（細かく粉砕された無水石膏）もまた可能であり、それは、比較的反応が遅く、部分的に凝結する。
【００５６】
"石膏"との表記は、本明細書中では、硫酸カルシウムと同義的に使用され、硫酸カルシウムは、結晶水を含むものや含まない、その様々な無水の形及び水和された形で存在してよい。天然石膏は、実質的に硫酸カルシウム二水和物（"二水和物"）を含む。結晶水を含まない硫酸カルシウムの天然形は、"無水石膏"との表記に含まれる。天然で出現する形の他に、硫酸カルシウムは、工業プロセスの典型的な副生成物であり、それは、その場合には"合成石膏"と称される。工業プロセスからの合成石膏に関する典型的な例が、排煙脱硫である。しかしながら、合成石膏は、同様にリン酸又はフッ酸の製造法の副生成物としても発生しえる。典型的な石膏（ＣａＳＯ４×２Ｈ２Ｏ）は、結晶水を分離することによりか焼することができる。幅広い多岐にわたったか焼法の生成物は、α−半水和物又はβ−半水和物である。
【００５７】
硫酸カルシウムβ−半水和物は、開放容器中での急速な加熱から生じ、水の素早い蒸発に伴い空隙が形成される。硫酸カルシウムα−半水和物は、密閉オートクレーブ中での石膏の脱水によって製造される。この場合の結晶形は、比較的不浸透性で、このバインダーは、液化のために必要な水が硫酸カルシウムβ−半水和物に比べて少ない。他方、半水和物は水と再水和して二水和物結晶となる。通常、石膏の完全な水和のためには、数分〜数時間の時間を必要とし、その結果、完全な水和に数時間〜数日を要するセメントと比較して加工時間は短縮される。これらの特性は、石膏を、幅広い多岐にわたった適用領域におけるバインダーとしてのセメントに代わる有用な代替物にする。さらに、硬化した石膏製品は、顕著な硬度及び圧縮強度を示す。
【００５８】
幅広い多岐にわたった適用領域により、硫酸カルシウムβ−半水和物が選択され、なぜなら、それはより入手し易く、かつ経済的な観点から数多くの利点を示すからである。しかしながら、これらの利点は、硫酸カルシウムβ−半水和物が、そもそも流動性の懸濁液を得るための使用においてより多い水を必要とすることによって部分的に否定される。さらに、これから製造された乾燥させられた石膏製品は、ある程度脆弱になりがちであり、これは、硬化において結晶マトリックス中に留まっている残留水の量に起因し得る。このため、相応する製品は、より少ない量の混練水で調製されている石膏製品より低い硬度を示す。
【００５９】
それゆえ、本発明の目的においては、石膏は硫酸カルシウムβ−半水和物であることが特に好ましい。ここで、本発明の硫酸カルシウムβ−半水和物は、特に、石膏ベースのセルフレベリングスクリード中での使用に適している。
【００６０】
石膏ベースのセルフレベリングスクリードの調製は、これまで、無水石膏又は硫酸カルシウムα−半水和物をベースとするバインダーを用いてのみ可能であった。この種類のバインダーは、石膏に改良を加えたものであり、これらは、非常に低い水要求量を有し、それゆえ、高強度のバインダーである。それにもかかわらず、両方の成分は、価格的にも、それらの入手可能性の点でも、硫酸カルシウムβ−半水和物と比べて明らかな欠点を有する。しかしながら、β−半水和物の使用は、先行技術によれば可能ではなく、なぜなら、高い水要求量に基づき、その結果生じる強度が、セルフレベリングスクリードを十分な品質で製造するには低すぎるからである。
【００６１】
リグノスルホン酸塩、メラミンスルホン酸塩及びポリナフタレンスルホン酸塩をベースとする可塑剤が、硫酸カルシウムβ−半水和物の水要求量を十分に減らすことができないことが分かった。
【００６２】
ポリカルボキシレートエーテルの使用は、水を十分に減らすことを可能にするが、先行技術に相当するポリカルボキシレートエーテルの進行速度は、マシン適用されるセルフレベリングスクリードのためには低すぎる。
【００６３】
この種のスクリード混合物をマシンで製造する際、当初は粘度が激しく増加し、このため混合物は均一には製造されないか、あるいは、加工業者は現場で粘度を水の添加により調整し、それによって、材料の分離が生じることになる。さらにまた、後で気化することになる過剰の水は、機械的な強度、安定性及び接着の耐久性の著しい悪化につながる。
【００６４】
これに対して、本発明の硫酸カルシウムβ−半水和物をベースとする、マシン適用される石膏ベースのセルフレベリングスクリードは、先行技術において公知の無水石膏又は硫酸カルシウムα−半水和物をベースとする石膏ベースのセルフレベリングスクリードのように加工され、かつ匹敵するか又はそれどころかより良好な機械的な強度、安定性及び接着の耐久性を示す。
【００６５】
硫酸カルシウムβ−半水和物を使用することのその他の不利な点は、しばしば、バインダーの製造中での迅速な加熱により、水又は大気水分と接触することにより反応し再び半水和物になる無水石膏ＩＩＩの形成を伴う"過か焼"を引き起こすことである。この結果、新たに、か焼されたバインダーは、長い期間貯蔵された同じバインダーよりもより多くの水を必要とする。このエージング効果は、変化した水の要求により明らかであり、か焼処理の後、バインダー、例えば、硫酸カルシウムβ−半水和物を水と直接接触させることにより人工的に加速させることができ、このため、無水石膏ＩＩＩはすぐに反応して半水和物を形成する。
【００６６】
硫酸カルシウムβ−半水和物の形で新たにか焼された粉末成分が、製造工程の間、例えば、噴霧によりコポリマーを含有する本発明の液体成分と接触されれば、このエージング効果は直接達成でき、そして、これは、今度は、バインダーに要求される削減された水でプラスに明らかにされる。このため、粉末成分の硫酸カルシウムベースのバインダーが新たにか焼された硫酸カルシウムβ−半水和物を含有することは特に利点があると見なされる。
【００６７】
水に加えて、上述の硫酸カルシウムベースのバインダーは、水和されて、硫酸カルシウム二水和物を形成する。硫酸カルシウム二水和物は、針状の結晶を形成し、融合した成長を示し、互いに接着する。結果として、顕著な硬さ及び圧縮強度の石膏生成物が得られる。
【００６８】
粉末状組成物は、全質量を基準として、８５〜９９．９質量％の硫酸カルシウムベースのバインダーを含有する。さらに、本発明の組成物は、石膏プラスターボード、スクリード、ノンサグ又はセルフレベリング充填化合物、しっくい、下塗り及びモデリング材料用のバインダーとしての使用が想定される。
【００６９】
さらなる本発明の態様は、本発明の粉末状組成物及び、ポルトランドセメントベースのセメント、白色セメント、アルミン酸カルシウムセメント、スルホアルミン酸カルシウム及び潜在水硬性バインダー及び／又はポゾランバインダーの系からの、少なくとも１つのさらなるバインダーをも含有するバインダー組成物である。好ましい態様の１つとして、本発明の組成物のさらなるバインダーは、ポルトランドセメント及びアルミン酸カルシウムセメントの混合物を含有してよく、その場合、さらにとりわけ、使用されるアルミン酸カルシウムセメントは、高アルミナセメントを含有してよい。
【００７０】
本発明の目的に対して、本発明による粉末状組成物は、少なくとも１つのさらなるバインダー及び任意に充填材及び／又は添加剤と混合され、これによって、例えば、レンガモルタル、目地モルタル、接合モルタル、タイル接着剤、薄層モルタル、スクリードモルタル、キャスティングモルタル、圧入モルタル、フィラー又はライニングモルタル（例えば、飲料水管用）が得られる。そのように水とともに製造された組成物の特に素早い均一な分散性が、この手法によっても達成される。
【００７１】
本発明のバインダー組成物は、好ましくは、ファクトリードライミックスモルタルである。実質的な合理化及び改良された生産物の品質へのたゆまない努力の結果、建設部門でのモルタルの多様な使用は、今日では、出発材料からは現場でもはや混合されない。この役割は、今日では、建築材料産業の工場で大々的に行われ、すぐに使える混合物はいわゆる、ファクトリードライミックスモルタルの形で供給される。現場でもっぱら水の添加及び混合により加工可能になる、完成した混合物は、ＤＩＮ１８５５７によると、ファクトリモルタル、さらにとりわけ、ファクトリードライミックスモルタルと言われる。この種のモルタルの系は、どの幅広い様々な建築物理学的な目的にも満たす。存在する目的により、セメント及び／又は石灰及び／又は硫酸カルシウム等を含有するバインダーは、特別な目的のファクトリードライミックスモルタルに適合するために、さらなる添加剤又は混合物に混合される。該当する添加剤及び混合物は、例えば、収縮低減剤、膨張剤、凝結促進剤、凝結遅延剤、分散剤、増粘剤、消泡剤、空気連行剤、腐食防止剤及び疎水化剤であってよい。
【００７２】
特別な態様において、本発明のファクトリードライミックスモルタルは、セルフレベリング下張組成物であってもよい。これは特別な利点である。なぜならば、この種の薄い層厚用の粉末状組成物は、一般に、とても細かく、このため、水と混合することは比較的遅いからである。
【００７３】
建築現場で製造される際に、ファクトリードライミックスモルタルに含まれるのは、水だけでなく、さらなる成分、さらにとりわけ、液体状及び／又は粉末状添加剤及び／又は骨材が供給されてよい（２成分系）。
【００７４】
本発明は、さらに、３０質量％未満の有機溶剤及び
以下、
（Ｉ）カルボン酸、カルボン酸塩、カルボン酸エステル、カルボン酸アミド、無水カルボン酸及びカルボン酸イミドの系からの少なくとも１つの基を含む少なくとも１つのエチレン性不飽和モノマーと、
（ＩＩ）ポリアルキレンエーテル基を有する少なくとも１つのエチレン性不飽和モノマーとを含有するモノマー混合物を重合させることにより得られるコポリマーを含有する液状水和成分の、硫酸カルシウムをベースとするバインダーを含む粉末成分にスプレー又は噴霧するための、水に製品を均一に分散させるのを促進するための、使用を提供する。
【００７５】
ここで、「製品」とは、粉末成分にスプレー又は噴霧により直接得られる製品を意味するだけでなく、この製品を引き続き、さらなる成分、さらにとりわけさらなるバインダー、充填剤、添加剤及び／又は混合物と混合することにより得られる製品をも意味する。再び、さらにとりわけ好ましくは、モノマー（Ｉ）は、上述の一般式（Ｉａ）、（Ｉｂ）及び（Ｉｃ）の化合物を含み、モノマー（ＩＩ）は、上述の一般式（ＩＩ）の化合物を含む。
【実施例】
【００７６】
以下の例は、本発明を詳細に説明するものである。
【００７７】
実施例：
本発明のコポリマー組成物
使用されるコポリマーの合成は、例えば、ＷＯ２００６１３３９３３の１２ページ５行〜１３ページ２６行に開示されている。使用されるコポリマー組成物は以下のとおりである。
【００７８】
【表１】
0006436968.tif 000010
【００７９】
略称ＶＯＢＰＥＧ−３０００は、分子量３０００ｇ／ｍｏｌのビニロキシブチル−ポリエチレングリコールを示す。
【００８０】
スランプの決定
本発明の粉末状組成物の製造：
１ｋｇの硫酸カルシウムβ−半水和物（β−ＨＨ）が強制ミキサーに投入される。原料が１分あたり９５０回転（ｒｐｍ）で混合され、２０ｇの５０質量％のコポリマー１の水溶液（活性成分含量：β−ＨＨを基準として０．１％）が室温で２５秒間スプレーされる。次いで、さらに９０秒間混合される。混合を一旦停止して、数秒した後、混合物は、再びさらに１２０秒間撹拌される。
【００８１】
本発明の実施例１
石膏スラリー（硫酸カルシウムペースト）中での本発明の粉末状組成物のバインダーとしての使用。
【００８２】
本発明の実施例２
細粒化された石灰（Ｏｍｙａｃａｒｂ  １３０ＡＬ）との比率１：１のブレンド中での本発明の粉末状組成物のバインダーとしての使用。
【００８３】
比較例１
石膏スラリー中での未処理のβ−ＨＨのバインダーとしての使用（可塑剤不含の水及びβ−ＨＨ混合物を基準とするブランク値の決定のため）。
【００８４】
比較例２
未処理のβ−ＨＨを基準とする石膏スラリー、ここで、上述の５０質量％のコポリマー１が混合水に添加される。
【００８５】
比較例３
未処理のβ−ＨＨを基準とする石膏スラリー、ここで、コポリマー１がβ−ＨＨに粉末で添加される。
【００８６】
比較例４
細粒化された石灰（Ｏｍｙａｃａｒｂ  １３０ＡＬ）との比率１：１のブレンド中での未処理のβ−ＨＨのバインダーとしての使用（可塑剤不含の未処理のβ−ＨＨと細粒化された石灰との混合物を基準とするブランク値の決定のため）。
【００８７】
比較例５
未処理のβ−ＨＨと細粒化された石灰（Ｏｍｙａｃａｒｂ  １３０ＡＬ）との比率１：１のブレンド、ここで、上述の５０質量％のコポリマー１の水溶液が混合水に添加される。
【００８８】
比較例６
未処理のβ−ＨＨと細粒化された石灰（Ｏｍｙａｃａｒｂ  １３０ＡＬ）との比率１：１のブレンド、ここで、コポリマー１が乾燥成分に粉末で添加される。
【００８９】
適用実施例：
本発明の粉末状組成物の純粋な石膏スラリーとして、又は、細粒化された石灰（Ｏｍｙａｃａｒｂ  １３０ＡＬタイプ）との本発明の粉末状組成物のブレンドとしての流動性調査。
【００９０】
一般的な適用例１：
石膏スラリーが、それぞれ、３００ｇのβ−ＨＨを使用して製造される。必要とされる水の量は、水対バインダー（ｗ／ｇ）比が０．５９に相当し、未処理の石膏スラリー（比較例１）を基準として決まり、混合容器（ＤＩＮ  ＥＮ  １９６−１によるミキサー）に投入され、それから、β−ＨＨが注意深く水中に散在される。本発明の実施例１の場合、β−ＨＨはすでに要求される量の可塑剤０．１質量％（コポリマー１）を含有する；比較例２）及び３）の場合、コポリマー１は、使用されるβ−ＨＨを基準として、混合水中の液体の形あるいは粉末として別々に添加され、同様に、活性成分濃度０．１質量％が加えられる。さらに、全ての混合物は、使用されるβ−ＨＨの量を基準として、０．０８質量％のＲｅｔａｒｄａｎ  Ｐを含有する。撹拌は、セッティング１で１５秒間行われ、それから、さらに、セッティング２で１５秒間行われる。
【００９１】
流動性を決定するために、混合物はコーン（内径５ｃｍ及び高さ１０ｃｍ）に入れられ、６０秒後（混合操作も含める）に、スランプが決定される。
【００９２】
本発明の実施例１及び比較例１〜３の適用テストの結果は、以下の表１に示される：
【表２】
0006436968.tif 000011
【００９３】
本発明の粉末状組成物を含有する本発明の実施例１は、スランプが、ブランク値に比較して７５％の顕著な増加を示し、かつ、可塑剤の混合水中での使用及び可塑剤の粉末での使用に対して、それぞれ、２３％及び３４％の顕著な増加を示す。
【００９４】
適用例２：
β−ＨＨと細かく粉砕された石灰との１：１のブレンド５００ｇが、それぞれの場合について、強制ミキサーを有する混合容器に投入される。撹拌は、必要とされる水の量とともに、それは、ｗ／ｇ０．８７に相当し、可塑剤のない混合物を基準として決定され（比較例４）、５〜１０秒の後に添加され、９５０ｒｐｍで６０秒間行われる。本発明の実施例２の場合は、ブレンドは、すでに、β−ＨＨを基準として、要求される量の可塑剤０．１質量％（コポリマー１）を含有する。比較例５）及び６）の場合、コポリマー１は、使用されるβ−ＨＨを基準として、活性成分濃度０．１質量％と同様に、混合水中の液体の形あるいは粉末として別々に添加される。さらに、全ての混合物は、使用されるβ−ＨＨの量を基準として、０．０８質量％のＲｅｔａｒｄａｎ  Ｐを含有する。
【００９５】
流動性を決定するために、混合物はコーン（内径５ｃｍ及び高さ１０ｃｍ）に入れられ、１２０秒後（混合操作も含める）に、スランプが決定される。
【００９６】
本発明の実施例２及び比較例４〜６の適用テストの結果は、以下の表２に示される：
【表３】
0006436968.tif 000012
【００９７】
本発明の粉末状組成物を含有する本発明の実施例２は、スランプが、ブランク値に比較して３６％の顕著な増加を示し、かつ、可塑剤溶液及び粉末の形の可塑剤に対して、それぞれ、１０％及び９％の顕著な増加を示す。
【００９８】
製品の水での分散
本発明の粉末状組成物のミル中での製造
２５０ｇのβ−ＨＨが、Ｒｅｔｓｃｈ  ＧｍｂＨ社のＧｒｉｎｄｏｍｉｘナイフミルに、投入される。５０質量％のコポリマー１水溶液が、β−ＨＨを基準として、充分な量の活性成分含量０．１質量％を加えるために、ピペットによりバインダーに添加される。可塑剤を有する材料が、引き続き、８０００ｒｐｍで１０秒間混合される。混合を一旦停止して、数秒した後、混合物は、さらに再び１０秒混合される。
【００９９】
本発明の実施例３
細粒化された石灰（Ｏｍｙａｃａｒｂ  １３０ＡＬ）との比率１：１のブレンド中での本発明の粉末状組成物のバインダーとしての使用。
【０１００】
比較例７
未処理のβ−ＨＨと細粒化された石灰（Ｏｍｙａｃａｒｂ  １３０ＡＬ）との比率１：１のブレンド、ここで、５０質量％のコポリマー１の水溶液が混合水に添加される。
【０１０１】
比較例８
未処理のβ−ＨＨと細粒化された石灰（Ｏｍｙａｃａｒｂ  １３０ＡＬ）との比率１：１のブレンド、ここで、コポリマー１は乾燥成分に粉末として添加される。
【０１０２】
適用例３：
２５０ｇのβ−ＨＨと２５０ｇの細かく粉砕された石灰（Ｏｍｙａｃａｒｂ  １３０ＡＬ）との混合物５００ｇが、乾燥の形で均一化され、強制ミキサーを有する混合容器に投入される。本発明の実施例１の場合は、バインダーは、すでに、０．１質量％のコポリマー１で処理されている。本発明の実施例２）及び３）の場合、可塑剤は、混合水に液体の形あるいは乾燥成分に粉末として、それぞれ、添加される。両方の場合において、活性成分濃度は、同様に、β−ＨＨを基準として、コポリマー１の０．１質量％である。β−ＨＨ、細かく粉砕された石灰及びコポリマー１の粉末状混合物が、必要とされる量の水、それは、ｗ／ｇ０．８に相当し、５〜１０秒の後に添加され、９５０ｒｐｍで６０秒間撹拌される。
【０１０３】
混合操作の間、均一な混合物を得るために必要な時間が決定される。本発明の実施例３及び比較例７及び８の適用テストの結果は、以下の表３に示される。
【表４】
0006436968.tif 000013
【０１０４】
＊製品の均一な分散が達成されるまでに必要な時間。
【０１０５】
本発明の実施例３による本発明の粉末状組成物は、製品の均一な分散が達成されるまでに、比較例７，８に比べて、それぞれ、３１％及び４４％低い時間を必要とする。